(57)【要約】【解決手段】セルロース系繊維と高収縮性ポリエステル繊維とを複合した糸を含む織編物を熱処理して収縮させた後、モノクロロ酢酸を同浴した苛性ソーダによるアルカリ浴中で高収縮性ポリエステル繊維を溶解除去すると共に、セルロース系繊維をカルボキシメチル化することを特徴とする吸湿発熱性セルロース系嵩高織編物の製造方法。【効果】本発明によれば、セルロース系繊維１００％の織編物であって、嵩高性に起因する軽量感、ソフト感を有し、吸湿性、吸湿発熱性に優れた嵩高織編物を得ることができる。【選択図】  なし【特許請求の範囲】
【請求項１】
セルロース系繊維と高収縮性ポリエステル繊維とを複合した糸を含む織編物を熱処理して収縮させた後、モノクロロ酢酸を同浴した苛性ソーダによるアルカリ浴中で高収縮性ポリエステル繊維を溶解除去すると共に、セルロース系繊維をカルボキシメチル化することを特徴とする吸湿発熱性セルロース系嵩高織編物の製造方法。
【請求項２】
上記セルロース系繊維及び高収縮性ポリエステル繊維が共に短繊維である請求項１記載の製造方法。
【請求項３】
モノクロロ酢酸の濃度が苛性ソーダの濃度の１／３〜１／４である請求項１又は２記載の製造方法。
【発明の詳細な説明】
【０００１】
【発明の属する技術分野】
本発明は、嵩高性、吸湿発熱性に優れたセルロース系嵩高織編物の製造方法に関する。
【０００２】
【従来の技術】
従来、嵩高性の織編物の製造方法として、溶解性繊維と溶解性を有しない繊維とを混紡して糸とし、該糸からなる織編物を作成し、その後、溶解性繊維を溶解除去して嵩高織編物を製造する方法が種々提案されている。
例えば、溶解性繊維として水溶性ビニロン、羽毛シルク又はレーヨンを用い、一方の溶解性を有しない繊維としてカシミヤ、アンゴラ等の特殊繊維を組み合せたものが使用されている（特許文献１参照）。
【０００３】
また、溶解性繊維としてポリエステル繊維を使用して、アルカリ減量処理によりポリエステル繊維を除去し、嵩高織編物を得る方法も提案されている（特許文献２、３参照）。
更に、熱により収縮する収縮性短繊維と非収縮性短繊維とを使用して混紡糸とし、これを用いて得られた織編物を熱水処理等して収縮性短繊維を収縮させた後に溶解除去することにより、嵩高性を有する織編物を製造する方法も提案されている（特許文献４参照）。
【０００４】
一方、吸放湿性繊維が水を吸水して発熱することは公知の技術であり、吸放湿性繊維を用いた衣料品も同様に従来知られている。
例えば、アクリル酸系の吸放湿吸水発熱性繊維を中地や裏地に含有する吸放湿吸水発熱性保温品が提案されている（特許文献５参照）。
【０００５】
また、アクリル系やポリエステル系の合成繊維やセルロース系の天然繊維にアミノ基やカルボキシル基を導入することにより、これらの基と水分子が結合する際の反応熱及び水の凝縮熱を利用して繊維構造物の吸湿発熱性を高める提案もされている（特許文献６参照）。
【０００６】
ところで、セルロース系の吸湿発熱素材を秋冬用衣料素材として展開する場合、セルロース系織編物の短所である「重い」という点を改良する必要があった。しかしながら、従来の技術によるものは、吸湿発熱性付与とは別に、軽量感を出すための工夫をしなければならなく、更なる改良が望まれていた。
【０００７】
【特許文献１】
特開昭４８−９８１３５号公報
【特許文献２】
特開昭５６−１１８９６１号公報
【特許文献３】
特開平６−２２６８号公報
【特許文献４】
特開２００２−２９４５５２号公報
【特許文献５】
特公平７−５９７６２号公報
【特許文献６】
特開平８−３１１７６７号公報
【０００８】
【発明が解決しようとする課題】
本発明は、上記事情に鑑みなされたものであり、セルロース系繊維１００％であって、優れた吸湿発熱性、軽量性を併せもち、ソフト感等の風合いにも優れた織編物を提供することを目的とする。
【０００９】
【課題を解決するための手段及び発明の実施の形態】
本発明者は、上記目的を達成するため鋭意検討を行った結果、セルロース系繊維と熱処理により収縮し、且つ溶解処理によって溶解する高収縮性ポリエステル繊維、好ましくは共に短繊維を用いて混紡等により得られた糸を製織編してなる織編物に対して、熱による収縮処理を行なうことでポリエステル繊維を収縮させ、更に苛性ソーダと該苛性ソーダの濃度の１／３〜１／４の濃度のモノクロロ酢酸とを含むアルカリ溶液で処理してポリエステル繊維を完全に溶解除去すると共に、セルロース系繊維の水酸基をカルボキシメチル化することにより、ポリエステル繊維が完全に溶解除去されて、嵩高性に優れると共に、吸湿発熱性を有し、軽量感やソフト感等の風合いにも優れたセルロース系繊維１００％の織編物を効率よく得ることができることを知見し、本発明をなすに至った。
【００１０】
即ち、本発明は、
［Ｉ］セルロース系繊維と高収縮性ポリエステル繊維とを複合した糸を含む織編物を熱処理して収縮させた後、モノクロロ酢酸を同浴した苛性ソーダによるアルカリ浴中で高収縮性ポリエステル繊維を溶解除去すると共に、セルロース系繊維をカルボキシメチル化することを特徴とする吸湿発熱性セルロース系嵩高織編物の製造方法、
［ＩＩ］上記セルロース系繊維及び高収縮性ポリエステル繊維が共に短繊維である［Ｉ］記載の製造方法、及び
［ＩＩＩ］モノクロロ酢酸の濃度が苛性ソーダの濃度の１／３〜１／４である［Ｉ］又は［ＩＩ］記載の製造方法
を提供する。
【００１１】
以下、本発明について更に詳しく説明する。
本発明の吸湿発熱性セルロース系嵩高織編物の製造方法は、セルロース系繊維と高収縮性ポリエステル繊維とを複合した糸を含む織編物を収縮処理した後、ポリエステル繊維を溶解除去すると共に、セルロース系繊維をカルボキシメチル化するものである。
【００１２】
ここで、本発明で用いられるセルロース系繊維としては、木綿、麻等の天然繊維、レーヨン、ポリノジック、キュプラ、高強度再生セルロース繊維（例えば、商品名テンセル）等の再生繊維、アセテート等の半合成繊維が挙げられ、これらは単独で又は２種以上を混用して使用することができる。本発明では、これらの中でも綿繊維を３０重量％以上、特に５０重量％以上用いたセルロース繊維が好適に用いられる。
【００１３】
一方、上記セルロース系繊維と複合して用いる高収縮性ポリエステル繊維としては、熱水等を用いた収縮処理によって収縮し、且つその後の溶解処理により容易に溶解除去できるものであれば制限なく用いることができるが、収縮処理による収縮率が１０％以上、好ましくは２０％以上、更に好ましくは３０％以上であるものが望ましく、溶解処理によって１００％溶解するものが好ましい。収縮率が小さすぎると、充分な嵩高性を得ることができない場合がある。
【００１４】
ここで、収縮率とは、原綿の状態で沸水により３０分間荷重をかけずに処理し、処理前後の長さを荷重をかけずに直線状にして測定して算出した値である。
なお、高収縮性ポリエステル繊維の収縮処理及び溶解処理の方法は後述する通りである。
【００１５】
また、上記セルロース系繊維及び高収縮性ポリエステル繊維の形態は特に制限されないが、共に短繊維を用いることが好ましい。
【００１６】
このような高収縮性ポリエステル繊維としては、例えば、ＴＲ０８（帝人（株）製、収縮率６４％）等を挙げることができる。
【００１７】
上記セルロース系繊維と高収縮性ポリエステル繊維とを含む糸の製法は特に制限されないが、例えば、両繊維を予め混綿した後、常法によって紡績して得られる混紡糸、両繊維を予め混綿した２本の繊維束として精紡交撚した混紡糸、両繊維を別々の繊維束で供給して精紡交撚して得られる精紡交撚糸、練条又は粗紡工程で高収縮性ポリエステル繊維を芯部とし、この芯部を被覆する鞘部をセルロース系繊維とした二層構造糸等を挙げることができる。ここで、精紡方法としては、リング精紡、空気精紡等各種の方法が使用できる。
【００１８】
上記した糸の中でも、工程が簡単であり、収縮処理による嵩高性の発現の点から混紡糸を用いることが好ましい。この混紡糸は１本で又は２本以上を撚り合わせた糸として使用することもできる。また、他の紡績糸やフィラメント糸と撚り合わせた糸として用いることもできる。
【００１９】
ここで、セルロース系繊維と高収縮性ポリエステル繊維の混合比率は、重量比で８０：２０〜４０：６０、特に８０：２０〜５０：５０の割合とすることが好ましい。ポリエステル繊維の割合が少なすぎると十分な嵩高性が得られない場合があり、多すぎるとやはり嵩高性が十分でなく、溶解処理後の糸の強度が弱くなるおそれがある。
【００２０】
本発明の嵩高織編物は、以上のようにして得られる糸を常法によって織成又は編成した後、熱処理により収縮させ、ポリエステル繊維を溶解処理することによって得ることができる。
【００２１】
この場合、本発明の効果を発揮する織編物の組織としては、糸どうしの接点が少なく、浮きの大きい組織が嵩高性を発現し易いという点から好ましい。このような織組織としては、例えば、平織、綾織、サテン織、二重織等が挙げられ、これらの中でも好ましくは綾織、サテン織、二重織である。
【００２２】
また、編組織としては、通常のメリヤス編でも優れた嵩高性を得ることができるが、織組織と同様に浮きの大きな組織が好ましい。このような編組織としては、例えば、平編、ゴム編、パール編等のシングル編又はダブル編が挙げられる。
【００２３】
本発明の製造方法では、上記のようにして得られた織編物に対して、まず、熱処理を行ない、高収縮性ポリエステル繊維を収縮させる。
【００２４】
この収縮処理の方法としては、８０℃以上で１０分間熱水処理することにより行なうことができる。また、繊維を溶解しない程度に苛性ソーダ等の薬剤を含んだ溶液で処理し、精練と同時に収縮処理を行なってもよい。この場合、できるだけ収縮させるため、テンションは極力低くするか、テンションなしとすることが好ましい。
【００２５】
次に、収縮させたポリエステル繊維を溶解除去すると共にセルロース系繊維の水酸基のカルボキシメチル化を行なう。
この処理は、モノクロロ酢酸を同溶させた苛性ソーダによるアルカリ溶液中に織編物を浸漬することにより、セルロース系繊維をカルボキシメチル化しながらポリエステル繊維を完全に（１００％）溶解除去するものである。
【００２６】
この場合、収縮処理を施した織編物を一旦乾燥した後に行なってもよいし、乾燥せずに引き続き行なってもよい。
【００２７】
本発明においては、苛性ソーダの濃度は１００〜１５０ｇ／Ｌ、モノクロロ酢酸の濃度は苛性ソーダの濃度の１／３〜１／４となる量を使用することが好ましい。また、処理温度は９０〜１４０℃、処理時間は３０〜８０分間とすることが好ましい。アルカリ濃度が上記条件範囲を下回ると、ポリエステル繊維を完全に溶解除去することができず、本発明の目的を達成することができなくなる場合がある。一方、アルカリ濃度が高すぎると、それ以上の効果の向上が見られず、却って後工程の中和処理でアルカリを除去するのに時間とコストがかかるという欠点が生じる場合がある。また、モノクロロ酢酸の濃度が低すぎると、充分な吸湿発熱性が得られない場合があり、高すぎると、濃度の割には充分な吸湿発熱効果が得られない場合がある。
【００２８】
上記アルカリによる溶解処理を行なった後の織編物に対して、中和処理、水洗を行なう。中和処理は、硫酸、塩酸等の無機酸、又は酢酸、蟻酸等の有機酸を使用して行なうことができる。その後乾燥し、必要に応じて染色、起毛、柔軟仕上げ加工などを行なうことができる。
【００２９】
本発明の製造方法により得られたセルロース系嵩高織編物は、セルロース系繊維１００％であり、後述する実施例にも示されるように、温度２０℃、湿度６５％ＲＨの条件下での吸湿率が９〜１４％である吸湿性に優れるものであり、優れた吸湿発熱性、嵩高性、風合い等の特性を有しており、衣料製品等の様々な製品として幅広く用いることができるものである。
【００３０】
【実施例】
以下、実施例と比較例を示し、本発明を具体的に説明するが、本発明は下記の実施例に制限されるものではない。
【００３１】
[実施例１]
高収縮ポリエチレンテレフタレート（商品名：ＴＲ０８、帝人（株）製；収縮率６４％）３０重量％と綿７０重量％を混紡したＴ／Ｃスパン５０sをリング精紡により紡出した。この糸を使用してスムス編地を作成し、収縮処理を兼ねて常法により精練を行なった。精練は液流加工機を用い、浴比１：２０で苛性ソーダ１．２ｇ／Ｌ、浸透剤（商品名：ダイサーフＴＷ２０、第一工業製薬社製）１ｇ／Ｌの濃度の溶液を用い、９０℃で３０分間処理を行った。次に、得られた編物を浴比１：２０で苛性ソーダ１４０ｇ／Ｌ、モノクロロ酢酸３８ｇ／Ｌの溶液に浸漬し、１３０℃で６０分間処理し、ポリエステルを溶解除去しながら、綿繊維のカルボキシメチル化を行なった。
【００３２】
その後、酢酸３ｍｌ／Ｌを用い、８０℃で２０分間中和処理を行なった。次いで、９０℃で１０分間湯洗した後、水洗し、常法により過酸化水素漂白を行なった。過酸化水素漂白は、精練と同じ加工機を用い、浴比１：２０で過酸化水素１１ｇ／Ｌ、苛性ソーダ０．３ｇ／Ｌ、浸透剤４ｇ／Ｌの濃度の溶液を用いて９０℃で３０分間処理し、最後に湯洗及び水洗した。
【００３３】
得られた編地を遠心脱水後、乾燥し、目付け、密度、厚み、比容積、吸湿率、及び吸湿発熱性を下記の方法に従って測定した。結果を表１に示す。
【００３４】
目付け
１ｍ2当たりの重量を測定した。
密度
ウェール及びコースの１インチ間にある糸本数を測定した。
厚み
ＤＩＡＬ ＴＨＩＣＫＮＥＳＳ ＧＡＵＧＥ（ＯＺＡＫＩ ＭＦＧ社製）を使用して測定した。
吸湿率
温度２０℃、湿度６５％ＲＨ、又は温度３０℃、湿度９０％ＲＨの雰囲気下に２４時間処理編地を放置した後の重量から編地の絶乾重量を差し引き、処理編地が上記雰囲気下で吸収した水分重量を求め、これを上記絶乾重量で割った値を算出した。
なお、絶乾重量は、編地を１０５℃の乾燥機内で絶乾状態にした後、デシケータ内で常温で１時間放置した後の重量を測定した。
吸湿発熱性
処理編地を１０５℃の乾燥機内で絶乾状態にした後、デシケータ内で常温で１時間放置した。上記編地をデシケータから取り出し、発泡スチロール板上に載せ、温度２０℃、湿度９０％ＲＨの恒温恒湿器内に１分間放置した後に取り出した。取り出した直後の編地の表面温度をサーモトレーサ（ＴＨ５１０４、ＮＥＣ三栄（株）製）で測定した。
【００３５】
[比較例１]
ポリエステルの溶解除去を行なわない以外は実施例１と同様にスムス編地を作成し、同様に処理した後、得られた編地について同様の測定を行った。結果を表１に示す。
【００３６】
[比較例２]
綿１００％４０sを使用してスムス編地を作成した以外は実施例１と同様に処理し、得られた編地について同様の測定を行った。結果を表１に示す。
【００３７】
【表１】
2004211218.tif 000002
＊ 風合の評価  ◎：非常に良好  ○：良好  △：普通  ×：不良
【００３８】
【発明の効果】
本発明によれば、セルロース系繊維１００％の織編物であって、嵩高性に起因する軽量感、ソフト感を有し、吸湿性、吸湿発熱性に優れた嵩高織編物を得ることができる。